Brevet FR2773820A1 — publié le 19990723

i Procédé d'enduction métallique de fibres par voie liquide L'invention se rapporte à un procédé d'enduction de fibres au trempé dans du métal liquide, et plus particulièrement mais non exclusivement à un procédé permettant d'obtenir un revêtement épais et régulier de métal pouvant avoir une température de fusion et une réactivité élevée, tels les alliages de titane. Les matériaux les plus prometteurs pour réduire la masse des produits destinés à l'aéronautique ou au spatial, en particulier les turboréacteurs, sont les composites à matrice métallique constitués d'une matrice à base d'alliage métallique renforcée par des fibres, par exemple en céramique. Ces matériaux ont un haut niveau de performances en raideur et en résistance, et ils peuvent être utilisés en lieu et place d'alliages monolithiques pour réaliser des pièces telles que les disques de compresseur ou de turbine, les arbres, les corps de vérins, ces matériaux pouvant aussi être utilisés comme renforts locaux dans des aubes, des carters, des entretoises, etc. Les gains de masse réalisés sur les pièces varient de 15 à 70% suivant les applications, leur encombrement est réduit et leur durée de vie sensiblement augmentée. Ces matériaux sont aussi intéressants dans d'autres domaines o un champ de forces volumiques s'applique à une pièce, par exemple une enveloppe de pression telle un canon ou un réservoir de fluide sous pression. Le brevet FR. 2.684.578 décrit un procédé de fabrication de pièces en matériau composite à matrice métallique qui utilise des fibres céramiques revêtues du matériau de la matrice métallique, ces fibres étant ensuite bobinées et pressées à la température de forgeage isotherme du matériau de la matrice. Le revêtement peut être effectué en phase vapeur sous champ électrique, par électrophorèse à partir de poudres métalliques ou au trempé dans un bain de métal liquide. Le rapport entre le volume de fibre et le volume total du matériau fibre + matrice est typiquement mais non obligatoirement d'environ 30%, ce qui conduit à enduire les fibres d'une couche de métal dont l'épaisseur est très supérieure à celle d'un traitement de surface ordinaire. Par exemple, une fibre de 1 00pm de diamètre doit dans ces conditions être recouverte par une épaisseur E de métal égale à 35pm. Par ailleurs, I'épaisseur du revêtement doit être très régulière afin de garantir un espacement constant des fibres dans le matériau composite. Si ce n'était pas le cas, il se produirait sous charge des concentrations de contraintes qui réduiraient sensiblement la tenue du matériau composite en fatigue, avec rupture des fibres ou fissuration de la matrice. Ce phénomène bien connu provient de l'importante différence entre les modules d'Young de la fibre et du matériau de matrice. Typiquement, les fibres céramiques de carbure de silicium SiC ont un module io d'Young de l'ordre de 500GPa alors qu'une matrice en alliage de titane telle le TA6V a un module d'Young d'environ 100GPa. Enfin, de tels matériaux à haut rapport résistance/masse sont d'un grand intérêt notamment pour l'industrie aéronautique et spatiale, mais leur prix de revient élevé constitue un frein à leur développement, ce prix de revient élevé provenant aussi bien du coût des matériaux utilisés que de la complexité des procédés de fabrication connus mis en oeuvre. Pour enduire les fibres, I'utilisation du procédé de dépôt en phase vapeur sous champ électrique présente plusieurs inconvénients qui le rendent industriellement peu rentable: - Ce procédé est très lent, car le débit de métal déposé est faible alors que l'épaisseur de l'enduction à réaliser est importante. - Une quantité importante de métal se dépose sur les instruments et les parois de l'enceinte. Non seulement ce métal est perdu, mais il faut aussi fréquemment interrompre le travail pour procéder à un décrassage de l'installation. - L'installation est coûteuse et ne peut en conséquence être amortie que sur des productions importantes. - Enfin, seuls certains alliages métalliques peuvent être utilisés avec ce mode d'enduction. Le procédé au trempé est dans son principe le plus rapide, et le brevet US 5.049.419 en donne un exemple de mise en oeuvre: La fibre passe dans du métal liquide maintenu dans un creuset, cette fibre étant tenue tendue par trois poulies folles dont l'une est immergée dans le métal liquide. Ce procédé présente cependant l'inconvénient d'être difficilement utilisable avec des alliages présentant une température de fusion et/ou une réactivité élevée, car la tenue de la poulie folle, et plus généralement des composants mécaniques immergés dans le métal liquide est très réduite voire impossible dans de telles conditions. Il est connu de protéger la paroi intérieure du creuset par un oxyde tel l'alumine, mais seule l'yttrine Y203, qui est très coûteux, est utilisable en présence d'un alliage de titane. Par ailleurs, un revêtement d'oxyde ne résout pas le problème posé par la poulie immergée dans le métal liquide. On connaît la loi dite "de Landau" qui permet de déterminer l'épaisseur de la couche métallique ainsi déposée sur la fibre en fonction de différents paramètres. Cependant, cette loi ne s'applique pas correctement sur l'intégralité des plages des valeurs que l'on peut donner à ces paramètres dans un processus industriel. On connaît aussi, par exemple par le brevet FR.2.649.625, un creuset dit "froid" dans lequel le métal liquide est maintenu en lévitation par un champ électromagnétique produit par un inducteur électromagnétique hélicoïdal entourant le creuset. De tels creusets sont conçus et utilisés pour éviter la contamination du métal liquide par le matériau constituant la paroi du creuset. L'invention propose un procédé d'enduction métallique de fibres par voie liquide, ledit procédé étant plus particulièrement mais non exclusivement destiné à l'enduction par des métaux et alliages métalliques présentant une température de fusion et une réactivité élevée, ledit procédé comportant essentiellement les opérations suivantes: a) maintenir le métal liquide dans un creuset, à la température appropriée, b) tirer la fibre tendue dans le métal liquide. Un tel procédé est remarquable en ce que: c) le creuset est du type "à lévitation" et supprime au moins partiellement le contact entre le métal liquide et la paroi du creuset, d) la paroi du creuset comporte deux orifices situés de part et d'autre du métal liquide, à des endroits o le métal liquide n'arrive pas au contact de ladite paroi du creuset, e) la fibre est tirée et maintenue tendue selon un segment droit entre des moyens de préemption de ladite fibre, lesdits moyens de préemption étant extérieurs au creuset, f) le segment droit de fibre passe par un premier orifice, traverse le métal liquide à I'intérieur du creuset et ressort par le second orifice. Une telle disposition a pour effet de maintenir sans fuite par lévitation une quantité suffisante de métal liquide autour d'un segment droit de fibre tirée et maintenue tendue par les moyens de préemption extérieurs audit métal liquide, et pour résultat de permettre la suppression de tout organe mécanique immergé dans le métal liquide et susceptible de se dégrader rapidement sous l'effet de la température ou de la réactivité du métal liquide. On comprend qu'en écartant le métal liquide de la paroi au moins autours des orifices, I'effet de lévitation procuré par ce type de creuset empêche le métal liquide de s'écouler par lesdits orifices o passe la fibre. Ceci permet simultanément: - dans le cas ou les orifices sont fins, de ne pas laisser du métal liquide pénétrer dans les orifices o il risquerait de se solidifier, ce qui provoquerait l'arrêt du processus et la rupture de la fibre, - d'éviter les pertes de métal, - dans le cas o les orifices sont larges, d'éviter que des fuites de métal s'écoulant de façon plus ou moins aléatoire ne perturbe la régularité de la couche métallique. On comprend aussi que du fait que les organes mécaniques immergés dans le métal liquide ne sont plus nécessaires, le procédé permet d'améliorer dans des proportions importantes la longévité de l'équipement, et il peut être appliqué à des métaux à température de fusion élevée et très réactifs tels les alliages de titane. La fibre est tirée à une vitesse appropriée pour obtenir un revêtement à l'épaisseur choisie. La possibilité de maintenir une quantité suffisante de métal liquide autour de la fibre, cette quantité n'étant limitée que par la capacité du creuset, permet d'effectuer un revêtement régulier de la fibre avec un pilotage simple et non critique de la lévitation du métal liquide. En effet, I'homme du métier peut positionner la fibre à une distance suffisante de la surface du métal liquide pour que ce métal liquide puisse varier en position et en volume sans perdre le contact avec la fibre, la variation de volume provenant de la consommation non encore renouvelée de métal requise pour constituer la couche métallique autour de la fibre, les variations de position du métal liquide provenant de la consommation non encore renouvelée de métal et des tolérances de pilotage de la lévitation. Un autre avantage du procédé est de réduire la dégradation de la fibre pendant l'enduction de métal liquide sous l'effet de la chaleur. En effet, la fibre tendue est droite au moins à l'intérieur du creuset, ce qui réduit le chemin à parcourir et par répercussion réduit le temps de transit de la fibre à l'intérieur du creuset. Comparé au procédé de dépôt en phase vapeur sous champ électrique, Le procédé selon l'invention permet de déposer le métal liquide sur la fibre avec un débit très élevé et une installation simple, donc peu coûteuse et rapidement amortie. De plus, il n'entraîne pas de perte de métal. Avantageusement, les orifices sont reliés par une fente dans la paroi du creuset, ladite fente mettant en communication l'intérieur du creuset avec l'extérieur, ladite fente ayant la forme d'une surface réglée et étant d'une largeur suffisante, ladite fente étant située à un endroit o le métal liquide n'arrive pas au contact de la paroi du creuset. Une telle disposition a pour effet de constituer un passage pour la fibre tendue depuis l'extérieur du creuset jusqu'aux orifices, et pour résultat de permettre l'introduction dans les orifices de la fibre tenue tendue par les moyens de préemption, ceci par un simple déplacement de ladite fibre dans la fente. L'homme du métier définira la largeur de la fente en fonction des imprécisions dans le positionnement de la fibre par rapport à sa position théorique pendant le déplacement. On comprend que l'effet de lévitation empêche le métal liquide de passer aussi dans la fente. Ainsi, on amènera la fibre à l'intérieur du creuset en la faisant passer par la fente selon une trajectoire transversale à ladite fente, et on retirera la fibre du creuset en la faisant également passer par la fente selon une trajectoire transversale à ladite fibre, mais en sens inverse. Avantageusement encore, on fera ressortir la fibre de la surface du métal liquide suivant une direction sensiblement perpendiculaire à ladite surface en le point de sortie. Une telle disposition a pour effet de donner à ladite surface une symétrie axiale par rapport à la fibre dans un proche voisinage dudit point de sortie. Elle permet donc de rendre symétrique le champ des pressions produites par la tension superficielle du métal liquide pendant son dépôt sur la fibre, et par répercussion d'améliorer la constance de l'épaisseur de la couche métallique autour de la fibre. O10 Avantageusement encore, on fera ressortir la fibre de la surface du métal liquide suivant une direction sensiblement verticale. Une telle disposition a pour effet de rendre le champ de gravitation axisymétrique par rapport à la fibre au voisinage du point de sortie, et pour résultat d'améliorer encore la constance de l'épaisseur de la couche métallique autour de la fibre. Avantageusement encore, le creuset et l'inducteur qui l'entoure auront une forme de révolution selon un axe géométrique, et on fera ressortir la fibre de la surface du métal liquide sensiblement selon cet axe géométrique. Une telle disposition a pour effet de donner au champ électromagnétique généré par l'inducteur dans le métal liquide une symétrie axiale par rapport à la fibre au moins au voisinage du point de sortie, et pour résultat d'améliorer encore la constance de l'épaisseur de la couche métallique autour de la fibre. Avantageusement enfin, on utilisera un creuset disposé verticalement dont un orifice est tourné vers le bas et l'autre vers le haut, la fibre entrant par l'orifice du bas, traversant le métal liquide de bas en haut et ressortant par l'orifice du haut. Une telle disposition a pour effet d'orienter les forces de lévitation selon la direction et le sens du fil ressortant du métal liquide, et pour résultat de favoriser le dépôt et la rétention du métal liquide sur la fibre, donc de permettre l'obtention d'une couche de métal plus épaisse. Le creuset sera de préférence, mais non obligatoirement, axisymétrique par rapport à la fibre le traversant. L'invention sera mieux comprise et les avantages qu'elle procure apparaîtront plus clairement au vu d'un exemple détaillé de réalisation et des figures annexées. La figure 1 illustre par une vue en coupe l'enduction de la fibre par le métal liquide maintenu dans un creuset à lévitation. La figure 2 illustre par une vue en coupe de ce même ensemble l'extraction de la fibre hors du métal liquide. La figure 3 illustre par cette même vue en coupe l'introduction de la fibre dans le métal liquide. La figure 4 illustre par une demi-coupe fortement grossie la fibre sortant du métal liquide. On se reportera en premier lieu à la figure 1. Le creuset 1 est du type "creuset froid" appelé aussi "creuset à lévitation" et présente une forme générale de révolution autour de l'axe géométrique 2 vertical. Le creuset 1 comporte une paroi latérale 3 composée d'une pluralité de secteurs 4 refroidis par une circulation de fluide non représentée, lesdits secteurs 4 étant séparés les uns des autres par autant de fentes 5 radiales. Le creuset 1 a sensiblement la forme d'un bol avec au-dessus un orifice supérieur 6 large et au fond un orifice inférieur 7 étroit, lesdits orifices 6,7 étant circulaires et centrés sur l'axe géométrique 2, lesdits orifices 6,7 bordant la paroi latérale 3, lesdites fentes 5 arrivant jusqu'aux orifices 6,7. Le creuset 1 est entouré latéralement et par en dessous par un inducteur hélicoïdal 8 également d'axe géométrique 2. Une pseudo-sphère de métal liquide est maintenue à la température appropriée et en lévitation à l'intérieur du creuset 1, la surface 11 dudit métal liquide 10 étant écartée de la paroi 3 par l'effet de lévitation. La fibre 15 est maintenue tendue entre des moyens de préemption constitués dans cet exemple par une poulie folle inférieure 16 et une poulie folle supérieure 17, lesdites poulies folles 16,17 étant de part et d'autre du creuset 1, lesdites poulies folles 16,17 comportant chacune une jante, soit respectivement 16a et 17a, lesdites jantes 16a, 1 7a étant tangentes à l'axe géométrique 2, ladite fibre 15 formant entre les poulies folles 16 et 17 un segment droit 18, ledit segment droit 18 étant dans l'axe géométrique 2, ladite fibre 15 traversant au niveau du segment droit 18 successivement et de bas en haut l'orifice inférieur 7, le métal liquide 10 et l'orifice supérieur 6 à une vitesse V représentée par le vecteur vitesse 19. On comprend que les poulies folles 16 et 17 assurent en même temps le positionnement et le guidage de la fibre 15 dans le métal liquide 10. io L'installation comporte aussi non représentés une bobine émettrice de fibre 15, une bobine réceptrice, un moteur d'entraînement ainsi que des moyens permettant d'atténuer les accélérations et décélérations de la vitesse de rotation des bobines, selon les techniques connues de l'homme du métier, afin de ne pas casser la fibre 15 au démarrage ou à l'arrêt du défilement de la fibre 15. Par ailleurs, on référencera 21 le point de sortie par lequel la fibre 15 ressort de la surface 11 du métal liquide 10. On se reportera maintenant à la figures 2. Une poulie folle mobile 20 disposée au dessus du creuset 1 entre la poulie folle inférieure 16 et la poulie folle supérieure 17 écarte la fibre 15 de l'axe géométrique 2 et du métal liquide 10, ladite fibre 15 passant dans l'une des fentes 5 entre les secteurs 4. On comprend que la fibre 15 passe par l'espace compris entre le métal liquide 10 et l'inducteur 8, ladite fibre n'étant plus alors au contact dudit métal liquide 10. On se reportera maintenant à la figure 3. Cette même poulie folle mobile 20 a maintenant basculé de l'autre coté de l'axe géométrique 2, et la fibre 15 tendue forme alors un segment droit 18 entre la poulie folle supérieure 17 et la poulie folle inférieure 16, ladite fibre 15 passant alors dans le métal liquide 10. On se reportera maintenant à la figure 4. La fibre 15 de section circulaire selon l'axe géométrique 15a émerge de la surface 11 du bain référencé 10 Oa de métal liquide 10 à la vitesse V représenté par le vecteur vitesse 19. On référencera 22 la couche de métal liquide qui s'est formée autour de la fibre 15. Dans la zone o la fibre 15 sort du bain 10a, le métal liquide 10 subit un ensemble complexe de sollicitations antagonistes tendant à entraîner et à retenir le métal liquide 10 autour de la fibre 15, ou au contraire à le retenir dans le bain 1 Oa. Les paramètres influants sont: la vitesse V de tirage de la fibre 15, la viscosité du métal liquide 10, ladite viscosité dépendant de la composition et de la température dudit métal liquide 10, la tension superficielle du métal liquide 10, ladite tension superficielle formant le ménisque 23 concave et entourant la fibre 15 à la sortie du bain 10Oa, et à un moindre degré: la gravitation terrestre, le champs électromagnétique généré par l'inducteur 8 et la masse spécifique du métal liquide 10. On notera que l'influence relative de chacun de ces paramètres dépend de la valeurs de tous les paramètres, et il est difficile dans ces conditions de formuler des lois qui s'appliquent dans toutes les conditions de mise en oeuvre du procédé. En conséquence, I'homme du métier effectuera une première approximation en appliquant la loi dite "de Landau" bien connue, et il affinera ensuite la mise en oeuvre du procédé par quelques expérimentations. On remarquera que les paramètres influents précités sont faciles à maîtriser. Le procédé donnera en conséquence un résultat répétitif. Dans le cas o l'on désire fabriquer un matériau composite fibre + matrice métallique comprenant en volume 30% de fibre 15, ladite matrice métallique étant de l'alliage de titane, ladite fibre 15 étant en carbure de silicium SiC, ladite fibre ayant un diamètre de 1001pm et étant recouverte d'une interface de carbone de 3 à 4 pm, une couche 22 de 35pm est obtenue en deux passes à la vitesse de tirage V = 4m/s. Ce procédé permet ainsi d'enduire 1500m de fibre 15 en moins de 13 minutes avec 105g d'alliage de titane, soit 23cm3. A cette vitesse V, la pseudo-sphère de titane en lévitation ayant un diamètre de 100mm, la fibre 15 ne reste que 1/40 seconde dans le métal liquide 10, ce qui permet de préserver l'intégrité de la fibre et du dépôt de carbone. Cette même couche 22 de 35pm peut être obtenue en une seule passe à la vitesse de tirage V = 30m/s. Par ailleurs, les fréquences normales du courant électrique alimentant l'inducteur 8, et permettant l'entretien de la lévitation, sont suffisamment élevées pour bloquer par effet pelliculaire les courants électriques naissant par effet de Foucault dans la couche métallique 22. Ainsi, la fibre n'est pas elle-même chauffée par induction. Elle est froide avant d'entrer dans le métal liquide, et elle se refroidit plus rapidement lorsqu'elle en ressort. Dans ces conditions, la solidification de la couche 22 se fait à environ 60mm de la surface 11 du métal liquide 10, ladite surface 11 étant surchauffée de 20 C par rapport à la température de solidification de l'alliage de titane qui est de 1650 C. Cette distance très courte autorise un encombrement raisonnable pour un four d'enduction avec un défilement vertical ascendant de la fibre. La vitesse d'enduction maximale dépend essentiellement de la capacité de l'installation à assurer sans la casser l'accélération et la décélération de la fibre 15 sur une longueur n'entraînant pas trop de pertes correspondant à de la fibre enduite selon une épaisseur hors tolérances. L'invention n'est pas limitée aux exemples de mise en oeuvre précédemment décrits, mais en couvre au contraire toutes les variantes qui pourraient lui être apportées sans sortir de son cadre ni de son esprit. Afin d'éviter la pollution ou l'oxydation du métal, le procédé sera habituellement mis en oeuvre dans une enceinte avec gaz neutre ou protecteur, une légère surpression par rapport à le pression atmosphérique étant imposée pour prévenir toute entrée d'air qui pourrait survenir suite à une défaillance de l'enceinte provoquant une fuite, aussi faible soit elle. On peut disposer différemment les orifices 6,7 et par répercussion positionner le segment 18 de fibre 15 par rapport à la pseudo-sphère de métal liquide 10, selon l'agencement de l'installation, mais ce sera dans certains cas au détriment de l'uniformité de la couche 22 de métal liquide, car l'axisymétrie des forces exercées sur le métal liquide 10 au voisinage de la surface 1 1 et de la fibre 15 risque d'en être perturbé. L'homme du métier vérifiera par quelques essais selon ses propres conditions de mise en oeuvre du procédé que les irrégularités de la couche 22 restent dans des limites acceptables. En particulier, les orifices 6,7 et la fente 5 les reliant peuvent être positionnés dans la partie latérale de la paroi 3 du creuset 1, en regard de l'espace entre deux spires de l'inducteur hélicoïdal. Une telle disposition a pour effet de prolonger le passage de la fibre 15 à l'extérieur de l'inducteur hélicoïdal 8, et pour résultat de permettre depuis l'extérieur de l'inducteur hélicoïdal l'amenée de la fibre 15 déjà maintenue tendue par les moyens de préemption 16,17, ce qui s simplifie la mise en place de la fibre sur lesdits moyens de préemption 16,17. On comprend que la fibre en position dans le creuset est alors presque perpendiculaire à l'axe géométrique de l'inducteur hélicoïdal, la fibre s'écartant de cette perpendiculaire d'un angle dont la tangente est égale au rapport pas/diamètre de l'hélice. Ainsi, on amènera la fibre 15 depuis l'extérieur de 0 Io l'ensemble creuset 1 + inducteur 8 jusqu'à l'intérieur du creuset 1 en la faisant passer entre deux spires dudit inducteur 8 et par la fente 15 selon une trajectoire transversale à ladite fibre. Réciproquement, on retirera la fibre 15 du creuset 1 en la faisant également passer par la fente 15 et entre deux spires de l'inducteur 8 selon une trajectoire transversale à ladite fibre, mais en sens inverse. L'homme du métier aménagera en conséquence le refroidissement des secteurs 4 coupés par la fente 5. Revendications 1. Procédé d'enduction métallique de fibres par voie liquide comportant essentiellement les opérations suivantes: a) maintenir le métal liquide (10) dans un creuset (1), la paroi dudit creuset (1) étant référencée (3), b) tirer la fibre (15) tendue dans le métal liquide (10), ladite fibre (15) ressortant dudit métal liquide (10) en un point de sortie référencé (21), 1o caractérisé en ce que: c) le creuset (1) est du type "à lévitation" et supprime au moins partiellement le contact entre le métal liquide (10) et la paroi (3) du creuset (1), d) la paroi (3) du creuset (1) comporte deux orifices (6,7) situés de part et d'autre du métal liquide (10), à des endroits ou ledit métal liquide (10) n'arrive pas au contact de ladite paroi (3), e) la fibre (15) tendue passe par un premier orifice (7), traverse le métal liquide (10) et ressort par le second orifice (6), afin de maintenir sans fuites par lévitation une quantité suffisante de métal liquide (10) autour du segment droit (18) de fibre (15) tirée et maintenue tendue par les moyens de préemption (16,17) extérieurs audit métal liquide (10). 2. Procédé selon la revendication 1 caractérisé en ce que le métal liquide (10) est un alliage de titane. 3. Procédé selon la revendication 1 ou 2 caractérisé en ce que les orifices (6,7) sont reliés par une fente (5) dans la paroi du creuset (1), ladite fente (5) mettant en communication l'intérieur du creuset avec l'extérieur, ladite fente (5) ayant la forme d'une surface réglée et étant d'une largeur suffisante, ladite fente (5) étant située à un endroit o le métal liquide (10) n'arrive pas au contact de la paroi (3) du creuset (1), et en ce qu'on amène la fibre (15) à l'intérieur du creuset (1) en la faisant passer par la fente (5) selon une trajectoire transversale à ladite fibre (15). 4. Procédé selon la revendication 1 ou 2 caractérisé en ce que les orifices (6,7) sont reliés par une fente (5) dans la paroi du creuset (1), ladite fente (5) mettant en communication l'intérieur du creuset avec l'extérieur, ladite fente (5) ayant la forme d'une surface réglée et étant d'une largeur suffisante, ladite fente (5) étant située à un endroit o le métal liquide (10) n'arrive pas au contact de la paroi (3) du creuset (1), et en ce qu'on retire la fibre (15) du creuset (1) en la faisant passer par ladite fente (5) selon une trajectoire transversale à ladite fibre (15). 5. Procédé selon l'une quelconque des revendications 1 à 4, caractérisé en ce qu'on fait ressortir la fibre (15) de la surface (11) du métal liquide (10) en un point de sortie référencé (21) suivant une direction sensiblement perpendiculaire à to ladite surface (11) en ce point de sortie (21), afin de donner à ladite surface (11) une symétrie axiale par rapport à la fibre (15) au voisinage dudit point de sortie (21). 6. Procédé selon l'une quelconque des revendications 1 à 5, caractérisé en ce qu'on fait ressortir sensiblement verticalement la fibre (15) de la surface (11) du métal liquide (10) en un point de sortie référencé (21), afin de rendre le champ de gravitation axialement symétrique par rapport à ladite fibre (15) au voisinage dudit point de sortie (21). 7. Procédé selon l'une quelconque des revendications 1 à 6, caractérisé en ce qu'on emploie un creuset (1) et un inducteur (8) ayant une forme de révolution selon un axe géométrique (2), et en ce qu'on fait ressortir la fibre (15) de la surface (11) du métal liquide (10) en un point de sortie référencé (21), ladite sortie s'effectuant sensiblement selon l'axe géométrique (2), afin de donner au champ électromagnétique généré par l'inducteur (8) dans le métal liquide (10) une symétrie axiale par rapport à la fibre (15) au voisinage du point de sortie (21). 8. Procédé selon l'une quelconque des revendications 1 à 7, le creuset (1) étant disposé verticalement et ayant un orifice (7) tourné vers le bas et l'autre orifice (6) tourné vers le haut, caractérisé en ce que la fibre entre par l'orifice du bas (7), traverse le métal liquide (10) de bas en haut et ressort par l'orifice du haut (6), afin d'orienter les forces de lévitation selon la direction et le sens de la fibre (15) ressortant du métal liquide (10). 9. Procédé selon la revendication 8, la paroi (3) dudit creuset (1) étant segmentée, au moins deux segments (4) étant séparés par la fente (5), caractérisée en ce que la fibre (15) est maintenue tendue dans le métal liquide par deux poulies folles (16,17) extérieures au creuset (1), et en ce que la fibre (15) est écartée dudit métal liquide (10) par une poulie mobile (20), ladite fibre (15) passant par ladite fente (5). 10. Procédé selon la revendication 1 ou 2, ledit creuset (1) étant entouré par un inducteur hélicoïdal (8), caractérisé en ce que les orifices (6,7) sont reliés par une 1o fente (5) dans la paroi du creuset (1), ladite fente (5) et lesdits orifices (6,7) étant en regard de l'espace entre deux spires de l'inducteur hélicoïdal (8), ladite fente (5) mettant en communication l'intérieur du creuset avec l'extérieur, ladite fente (5) ayant la forme d'une surface réglée et étant d'une largeur suffisante, ladite fente (5) étant située à un endroit o le métal liquide (10) n'arrive pas au contact de la paroi (3) du creuset (1), et en ce qu'on amène la fibre (15) depuis l'extérieur de l'ensemble creuset (1) + inducteur (8) jusqu'à l'intérieur du creuset (1) en la faisant passer entre deux spires de l'inducteur (8) et par la fente (5) selon une trajectoire transversale à ladite fibre (15). 11. Procédé selon la revendication 1 ou 2, ledit creuset (1) étant entouré par un inducteur hélicoïdal (8), caractérisé en ce que les orifices (6,7) sont reliés par une fente (5) dans la paroi du creuset (1), ladite fente (5) et lesdits orifices (6,7) étant en regard de l'espace entre deux spires de l'inducteur hélicoïdal (8), ladite fente (5) mettant en communication l'intérieur du creuset avec l'extérieur, ladite fente (5) ayant la forme d'une surface réglée et étant d'une largeur suffisante, ladite fente (5) étant située à un endroit o le métal liquide (10) n'arrive pas au contact de la paroi (3) du creuset (1), et en ce qu'on retire la fibre (15) de l'intérieur du creuset (1) jusqu'à l'extérieur de l'ensemble creuset (1) + inducteur (8) en la faisant passer par la fente (5) et entre deux spires de l'inducteur (8) selon une trajectoire transversale à ladite fibre (15).